(57)【要約】【課題】浄化性能に優れるハニカム触媒体を提供する。【解決手段】流体の流路となり流体が流入する一方の端面１１から流体が流出する他方の端面１２まで延びる複数のセル２を区画形成する多孔質の隔壁１を有する筒状のハニカム基材４と、隔壁１に担持された触媒とを備え、ハニカム基材４に、ハニカム基材４の側面に開口するスリット５が少なくとも１本形成され、スリット５の幅が１．０〜１０．０ｍｍであるハニカム触媒体１００。【選択図】図１
2014140842.tif 000002
【特許請求の範囲】
【請求項１】
流体の流路となり流体が流入する一方の端面から流体が流出する他方の端面まで延びる複数のセルを区画形成する多孔質の隔壁を有する筒状のハニカム基材と、前記隔壁に担持された触媒とを備え、
前記ハニカム基材に、前記ハニカム基材の側面に開口するスリットが少なくとも１本形成され、
前記スリットの幅が１．０〜１０．０ｍｍであるハニカム触媒体。
【請求項２】
前記スリットの幅が２．５〜１０．０ｍｍである請求項１に記載のハニカム触媒体。
【請求項３】
前記ハニカム基材の中の前記スリットにより切断された部分の面積であるスリット面積の合計が、前記ハニカム基材の、前記セルの延びる方向に直交する断面の面積の０．４倍以上、１１．０倍未満である請求項１に記載のハニカム触媒体。
【請求項４】
前記流体が流入する一方の端面から前記セルの延びる方向における中央部までの領域に形成された前記スリットのスリット面積が、全ての前記スリットの前記スリット面積を合計した値の２／３以上である請求項１〜３のいずれかに記載のハニカム触媒体。
【請求項５】
前記流体が流出する他方の端面から前記セルの延びる方向における中央部までの領域に形成された前記スリットのスリット面積が、全ての前記スリットのスリット面積を合計した値の２／３以上である請求項１〜３のいずれかに記載のハニカム触媒体。
【発明の詳細な説明】
【技術分野】
【０００１】
本発明は、ハニカム触媒体に関する。更に詳しくは、浄化性能に優れるハニカム触媒体に関する。
【背景技術】
【０００２】
従来、各種エンジン等から排出される排気ガスを浄化するために、ハニカム構造体に触媒を担持したハニカム触媒体が用いられている。
【０００３】
また、担体にスリットを形成し、排ガスの流れの一部に乱流を発生させて、触媒と排ガスとの接触効率を向上させようとするハニカム触媒体が検討されている（例えば、特許文献１〜３を参照）。
【先行技術文献】
【特許文献】
【０００４】
【特許文献１】特開２００１−１７９１１０号公報
【特許文献２】特開２００４−２５１３９号公報
【特許文献３】特許第４２３９４６９号公報
【発明の概要】
【発明が解決しようとする課題】
【０００５】
担体にスリットが形成されたハニカム触媒体も、必ずしも十分な浄化性能を得られるものではないという問題があった。
【０００６】
本発明は、上述した問題に鑑みてなされたものである。すなわち、浄化性能に優れるハニカム触媒体を提供することを目的とする。
【課題を解決するための手段】
【０００７】
［１］  流体の流路となり流体が流入する一方の端面から流体が流出する他方の端面まで延びる複数のセルを区画形成する多孔質の隔壁を有する筒状のハニカム基材と、前記隔壁に担持された触媒とを備え、前記ハニカム基材に、前記ハニカム基材の側面に開口するスリットが少なくとも１本形成され、前記スリットの幅が１．０〜１０．０ｍｍであるハニカム触媒体。
【０００８】
［２］  前記スリットの幅が２．５〜１０．０ｍｍである［１］に記載のハニカム触媒体。
【０００９】
［３］  前記ハニカム基材の中の前記スリットにより切断された部分の面積であるスリット面積の合計が、前記ハニカム基材の、前記セルの延びる方向に直交する断面の面積の０．４倍以上、１１．０倍未満である［１］又は［２］に記載のハニカム触媒体。
【００１０】
［４］  前記流体が流入する一方の端面から前記セルの延びる方向における中央部までの領域に形成されたスリットのスリット面積が、全ての前記スリットの前記スリット面積を合計した値の２／３以上である［１］〜［３］のいずれかに記載のハニカム触媒体。
【００１１】
［５］  前記流体が流出する他方の端面から前記セルの延びる方向における中央部までの領域に形成された前記スリットのスリット面積が、全ての前記スリットのスリット面積を合計した値の２／３以上である［１］〜［３］のいずれかに記載のハニカム触媒体。
【発明の効果】
【００１２】
本発明のハニカム触媒体は、ハニカム基材に幅１．０〜１０．０ｍｍのスリットが形成されているため、浄化性能に優れたものである。
【図面の簡単な説明】
【００１３】
【図１】本発明のハニカム触媒体の一実施形態を模式的に示す斜視図である。
【図２】本発明のハニカム触媒体の一実施形態の、セルの延びる方向に平行な断面を示す模式図である。
【図３】本発明のハニカム触媒体の一実施形態の、セルの延びる方向に直交する平面でスリットの部分を切断した、模式的な断面図である。
【図４】本発明のハニカム触媒体の一実施形態の、平面図である。
【発明を実施するための形態】
【００１４】
以下、本発明の実施の形態について、図面を参照しながら具体的に説明する。本発明は以下の実施の形態に限定されるものではない。本発明の趣旨を逸脱しない範囲で、当業者の通常の知識に基づいて、以下の実施の形態に対し適宜変更、改良等が加えられたものも本発明の範囲に入ることが理解されるべきである。
【００１５】
（１）ハニカム触媒体：
本発明のハニカム触媒体の一の実施形態は、図１〜図４に示されるように、筒状のハニカム基材４と触媒とを備えるものである。筒状のハニカム基材４は、流体の流路となり流体が流入する一方の端面（流入端面）１１から流体が流出する他方の端面（流出端面）１２まで延びる複数のセル２を区画形成する多孔質の隔壁１を有するものである。触媒は、隔壁１に担持されたものである。更に、本実施形態のハニカム触媒体１００は、ハニカム基材４に、ハニカム基材４の側面６に開口するスリット５（ａ）、５（ｂ）が形成されている。スリット５は、２本形成されているが、少なくとも１本形成されていればよい。更に、スリット５の幅Ｔが１．０〜１０．０ｍｍである。本実施形態のハニカム触媒体１００は、最外周に外周壁３を有している。また、ハニカム触媒体１００が外周壁３を有する場合、側面６は、外周壁３の表面である。図１は、本発明のハニカム触媒体の一実施形態を模式的に示す斜視図である。図２は、本発明のハニカム触媒体の一実施形態の、セル２の延びる方向に平行な断面を示す模式図である。図３は、本発明のハニカム触媒体の一実施形態の、セルの延びる方向に直交する平面でスリット５（５ａ）の部分を切断した、模式的な断面図である。図４は、本発明のハニカム触媒体の一実施形態の、平面図である。尚、図３、図４において、セル及び隔壁は、省略されている。
【００１６】
このように、本実施形態のハニカム触媒体１００は、ハニカム基材４に、幅Ｔが１．０〜１０．０ｍｍのスリットが形成されているため、浄化性能に優れたものである。幅Ｔが１．０ｍｍより薄いと、スリット５が触媒によって塞がれるため好ましくない。幅Ｔが１０．０ｍｍより厚いと、スリット５の体積が大きくなり、触媒が担持される隔壁１の面積が小さくなるため好ましくない。スリット５の幅Ｔは、２．５〜１０．０ｍｍが好ましい。幅Ｔを２．５ｍｍ以上とすることにより、更に浄化性能に優れたハニカム触媒体となる。尚、スリット５内に触媒が担持されている場合には、「スリット５の幅Ｔ」は、触媒が担持された状態におけるスリット５の空間部分の幅である。
【００１７】
本実施形態のハニカム触媒体１００は、ハニカム基材４の中のスリット５により切断された部分の面積であるスリット面積の合計が、ハニカム基材４の、セル２の延びる方向に直交する断面の面積の０．４倍以上、１１．０倍未満であることが好ましい。ここで、「スリット面積」は、ハニカム基材４におけるスリット５内に露出する、流体が流入する側の面（スリット内端面）の面積であり、図３におけるスリット内端面Ｆで示された部分の面積である。スリット内端面Ｆは、スリット５内に面する端面であり、スリット５内における、「流出端面１２」側に位置する面である。
【００１８】
本実施形態のハニカム触媒体１００は、流体が流入する一方の端面１１からセル２の延びる方向における中央部Ｃまでの領域に形成されたスリット５のスリット面積が、全てのスリット５のスリット面積を合計した値の２／３以上であることが好ましい。また、本実施形態のハニカム触媒体１００においては、流体が流出する他方の端面１２からセル２の延びる方向における中央部Ｃまでの領域に形成されたスリット５のスリット面積が、全てのスリット５のスリット面積を合計した値の２／３以上であってもよい。
【００１９】
本実施形態のハニカム触媒体１００においては、ハニカム基材４の材質はセラミックであることが好ましい。ハニカム基材４の大きさ、形状は特に限定されない。また、隔壁厚さ、セル密度、隔壁の気孔率、隔壁の平均細孔径は特に限定されない。
【００２０】
本実施形態のハニカム触媒体１００においては、ハニカム基材４に担持される触媒は特に限定されない。例えば、酸化触媒、還元触媒、三元触媒（ＴＷＣ）、ＮＯＸ吸蔵触媒、ＳＣＲ（選択触媒還元）触媒等を挙げることができる。これらは、併用されてもよい。
【００２１】
（２）ハニカム触媒体の製造方法：
本発明のハニカム触媒体の製造方法は、特に限定されないが、例えば、以下の方法により製造することができる。
【００２２】
まず、セラミック原料を含有する成形原料を混練して柱状の坏土を調製することが好ましい。このとき、セラミック原料としては、例えば、以下の「原料群」から選択される少なくとも一種のセラミックが好ましい。「原料群」とは、「炭化珪素、珪素−炭化珪素複合材料、コージェライト化原料、コージェライト、ムライト、アルミナ、スピネル、炭化珪素−コージェライト複合材料、リチウムアルミニウムシリケート、及びアルミニウムチタネートからなる群」である。
【００２３】
また、成形原料は、上記セラミック原料に、水、造孔材、バインダ、分散剤、界面活性剤等を混合して調製することが好ましい。混合の順序は特に限定されない。
【００２４】
造孔材、バインダ、分散剤、界面活性剤等については、排ガス浄化用のセラミックハニカム構造体（ハニカムフィルタ、ハニカム触媒体）の製造に、通常用いられるものを用いることができる。
【００２５】
成形原料を混練して、円柱状等の柱状の坏土を形成する方法としては、特に制限はなく、例えば、ニーダー、真空土練機等を用いる方法を挙げることができる。
【００２６】
次に、坏土を押出成形してハニカム成形体を形成することが好ましい。坏土を押出成形してハニカム成形体を形成する方法としては特に制限はなく、例えば、真空土練機、ラム式押出成形機、２軸スクリュー式連続押出成形機等の装置を用いて形成することができる。また、押出成形に用いる装置に、所望の隔壁厚さ、セル密度、セル形状等のハニカム成形体となるような口金を装着して、押出成形を行うことが好ましい。
【００２７】
ハニカム成形体を成形した後には、得られたハニカム成形体を乾燥することが好ましい。乾燥方法は、特に限定されるものではないが、例えば、熱風乾燥、マイクロ波乾燥、誘電乾燥、減圧乾燥、真空乾燥、凍結乾燥等を挙げることができる。これらのなかでも、ハニカム成形体全体を、迅速且つ均一に乾燥することができることから、誘電乾燥、マイクロ波乾燥又は熱風乾燥を単独で又は組合せて行うことが好ましい。また、乾燥条件は、乾燥方法によって適宜決定することができる。
【００２８】
次に、ハニカム成形体を焼成して「スリット形成前のハニカム基材」を作成することが好ましい。焼成条件は、各材料に適した条件とすることが好ましい。また、焼成前に、仮焼することが好ましい。仮焼は、脱脂のために行うものである。その方法は、特に限定されるものではなく、ハニカム成形体中の有機物（バインダ、分散剤、造孔材等）を除去することができればよい。
【００２９】
次に、「スリット形成前のハニカム基材」にスリットを形成してハニカム基材を形成することが好ましい。スリットの形成方法は、特に限定されないが、例えば超音波カッター等を用いることが好ましい。スリットの形成条件は、上記本発明のハニカム触媒体におけるスリットの条件と同じである。
【００３０】
次に、ハニカム基材に触媒を担持してハニカム触媒体を作成することが好ましい。触媒をハニカム基材に担持する方法としては、触媒液を、ハニカム基材にウォッシュコートした後、スリット内の触媒液を空気で吹き飛ばし、その後、熱処理して焼き付ける方法が好ましい。ただし、これに限定されるものではない。触媒としては、上記本発明のハニカム触媒体において好ましいとされた触媒が好ましい。
【実施例】
【００３１】
（実施例１）
コージェライト化原料に、造孔材、有機バインダ及び水を添加して成形原料とした。成形原料を、混合、混練して円柱状の坏土を調製した。有機バインダとしては、メチルセルロースを用い、コージェライト化原料１００質量部に対して５．０質量部添加した。水は分散媒として添加し、成形原料全体に対して３７質量％となるように添加した。コージェライト化原料は、焼成によりコージェライトとなる原料である。具体的には、シリカ（ＳｉＯ２）が４２〜５６質量％、アルミナ（Ａｌ２Ｏ３）が３０〜４５質量％、マグネシア（ＭｇＯ）が１２〜１６質量％の範囲に入る化学組成となるように「所定の原料」が混合されたセラミック原料である。「所定の原料」は、タルク、カオリン、仮焼カオリン、アルミナ、水酸化アルミニウム、及びシリカのうちから選択された原料である。
【００３２】
次に、所定の口金を用いて坏土を押出成形し、複数のセルを区画形成する隔壁と、外周壁とを備えるハニカム成形体を得た。ハニカム成形体は、セル形状（セルの延びる方向に直交する断面におけるセルの形状）が正方形で、全体形状が円筒形であった。
【００３３】
次に、得られたハニカム成形体を、１２０℃で１時間乾燥させ、その後、１４００〜１４３０℃で１０時間焼成してスリット形成前のハニカム基材を作製した。
【００３４】
次に、得られた「スリット形成前のハニカム基材」にスリットを３本形成して、ハニカム基材を得た。スリットは、超音波カッターを用いて形成した。また、スリットは、等間隔で配置し、スリットの幅は、３ｍｍとした。また、スリットは、ハニカム基材の中心軸方向から見たときに、それぞれが９０°で交叉するように形成した。また、スリットは、ハニカム基材の端面に平行に（スリットの幅方向が、ハニカム基材のセルの延びる方向と同じ方向となるように）形成した。
【００３５】
次に、得られたハニカム基材に、触媒を担持して、ハニカム触媒体を作製した。触媒としては、ＴＷＣ（三元触媒）を用いた。触媒をハニカム基材に担持する方法は、触媒液を、ハニカム基材にウォッシュコートした後、スリット内の触媒液を空気で吹き飛ばし、その後、５５０℃で熱処理して焼き付ける方法とした。
【００３６】
得られたハニカム触媒体の、気孔率は３５％であった。気孔率及び平均細孔径は水銀ポロシメータで測定した値である。また、スリットの幅は、３ｍｍであった。また、触媒の担持量は、２００ｇ／リットルであった。また、隔壁厚さは８８．９μｍであり、セル密度は９３セル／ｃｍ２であった。また、得られたハニカム触媒体は、底面の直径が１０６ｍｍ、セルの延びる方向における長さが１１４ｍｍの円筒形であった。「ハニカム基材の中のスリットにより切断された部分の面積」である「スリット面積」の合計が、ハニカム基材の、「セルの延びる方向に直交する断面」の面積の１．３倍であった。
【００３７】
得られたハニカム触媒体について、以下の方法で、「耐久性」及び「浄化性能」を測定した。結果を表１に示す。表１において、「セル構造」の欄は、「隔壁厚さ（μｍ）／セル密度（セル／ｃｍ２）」を示す。「サイズ」の欄における「φ」は、「ハニカム触媒体の底面の直径（ｍｍ）」を意味する。また、「サイズ」の欄における「Ｌ」は、「ハニカム触媒体のセルの延びる方向における長さ（ｍｍ）」を示す。「スリット位置」の欄は、スリットが形成されている位置（スリットの配置）を示す。「スリット位置」の欄における「等間隔」は、ハニカム触媒体のセルの延びる方向において、ハニカム触媒体を等分するようにセルが配置されていることを意味する。また「スリット位置」の欄における「流入側集中」は、「ハニカム触媒体における、流体が流入する一方の端面からセルの延びる方向における中央部までの領域に、全てのスリットが形成された」状態を意味する。また、「スリット位置」の欄における「流出側集中」は、「ハニカム触媒体における、流体が流出する他方の端面からセルの延びる方向における中央部までの領域に、全てのスリットが形成された」状態を意味する。「セル形状」の欄は、セルの延びる方向に直交する断面における、セルの形状を示す。「セル形状」の欄において、「八角＋四角」は、面積の大きな八角形セルと、面積の小さな四角形セルとが交互に並んでいる状態を示す。「触媒」の欄における「ＴＷＣ」は、三元触媒を意味する。また、「触媒」の欄における「ＮＯＸ吸蔵触媒＋ＴＷＣ」は、ＮＯＸ吸蔵触媒と三元触媒とを混合して担持していることを意味する。また、「気孔率」の欄は、隔壁の気孔率を示す。「「スリット面積」／「基材断面積」」の欄は、「スリット面積」の合計が、「ハニカム基材のセルの延びる方向に直交する断面の面積」の何倍であるかを示す。
【００３８】
（浄化性能）
走行モード「ＬＡ−４ｍｏｄｅ」での炭化水素浄化率を測定し、浄化性能を求めた。具体的には、「ハニカム触媒体に流入する前の炭化水素濃度」及び「ハニカム触媒体から流出した炭化水素濃度」を測定した。そして、炭化水素の浄化率を求めた。そして、浄化率が、基準値に対して、３５％（基準値の３５％）より大きく向上した場合を「ＡＡ」評価とした。また、浄化率が、基準値に対して、２０％超、３５％以下の向上であった場合を「Ａ」評価とした。また、浄化率が、基準値に対して、５％超、２０％以下の向上であった場合を「Ｂ」評価とした。また、浄化率が、基準値に対して、５％以下の向上であった場合を「Ｃ」評価とした。「Ｃ」評価を不合格とした。また、「ＡＡ」評価が最も良い評価であり、「Ａ」評価が次に良い評価であり、「Ｂ」評価が「Ａ」評価の次に良い評価とした。
【００３９】
実施例１〜１４及び比較例２，３の浄化性能の評価においては、比較例１の浄化率を上記「基準値」とした。実施例１５〜２２のそれぞれの浄化性能の評価においては、順次、比較例４〜１１のそれぞれの浄化率を上記「基準値」とした。例えば、実施例１５の浄化性能の評価における「基準値」は、比較例４の浄化率とした。
【００４０】
（耐久性）
ホットバイブレーション試験を行って破損の有無を確認し、耐久性試験とした。具体的には、「１０００℃の温度条件で２０分間、ハニカム触媒体に３０Ｇの振動を与え、その後、５００℃の温度条件で２０分間、ハニカム触媒体に３０Ｇの振動を与える操作」を、「繰り返し単位」とし、この「繰り返し単位」を１００時間繰り返した。この試験によって、破損が無かった場合を「ＯＫ」とし、破損が有った場合を「ＮＧ」とした。「ＯＫ」は合格、「ＮＧ」は不合格とした。
【００４１】
【表１】
2014140842.tif 000003
【００４２】
（実施例２〜２２、比較例１〜１１）
各条件を表１に示すように変更した以外は、実施例１と同様にして、ハニカム触媒体を作製した。実施例１と同様にして、「耐久性」及び「浄化性能」を測定した。結果を表１に示す。
【産業上の利用可能性】
【００４３】
本発明のハニカム触媒体は、各種エンジン等から排出される排気ガスの浄化に好適に利用することができる。
【符号の説明】
【００４４】
１：隔壁、２：セル、３：外周壁、４：ハニカム基材、５，５（ａ），５（ｂ）：スリット、１１：一方の端面、１２：他方の端面、１００：ハニカム触媒体、Ｔ：幅（スリットの幅）、Ｆ：スリット内端面、Ｃ：中央部。
【図１】
2014140842.tif 000004
【図２】
2014140842.tif 000005
【図３】
2014140842.tif 000006
【図４】
2014140842.tif 000007